"以下の組成を有する生体溶解性無機繊維を少なくとも含む無機繊維と、有機バインダーとを含み、ただし、熱硬化性樹脂と無機バインダーは含まない無機繊維質定形体。[組成]SiO270~82重量CaO10~29重量MgO1重量以下Al2O35重量未満前記有機バインダーが熱可塑性樹脂である請求項1記載の無機繊維質定形体。前記熱可塑性樹脂が、アクリル樹脂、アクリル-スチレン共重合体、ポリエステル、ポリエチレン、ポリプロピレン、ポリスチレン、ポリアミド及びポリビニルアルコールから選択される1以上である請求項2に記載の無機繊維質定形体。さらに定着剤を含む請求項1~3のいずれか記載の無機繊維質定形体。前記定着剤が、アルミニウム、マグネシウム、カルシウム、ナトリウム及びこれらの塩から選択される1以上である請求項4記載の無機繊維質定形体。さらにpH調整剤を含む請求項1~5のいずれか記載の無機繊維質定形体。前記pH調整剤が、アンモニア水及び水酸化ナトリウムから選択される1以上である請求項6記載の無機繊維質成形体。前記無機繊維全量を100重量部としたとき、前記有機バインダーを0.01~50重量部含む請求項1~7のいずれか記載の無機繊維質定形体。前記無機繊維と前記有機バインダーで、90重量以上を占める請求項1~8のいずれか記載の無機繊維質定形体。フェルト状である請求項1~9のいずれか記載の無機繊維質定形体。圧縮復元率が、圧縮率30のときに91以上である請求項1~10のいずれか記載の無機繊維質定形体。圧縮復元率が、圧縮率60のときに71以上である請求項1~11のいずれか記載の無機繊維質定形体。圧縮復元率が、圧縮率70のときに66以上である請求項1~12のいずれか記載の無機繊維質定形体。オーバーハンチング試験によるだれ量が、ずらし量が200mmのときは1~80mmである請求項1~13のいずれか記載の無機繊維質定形体。少なくとも以下の組成を有する生体溶解性無機繊維を含む無機繊維と、有機バインダーとを混合し、成形し、前記成形品を溶融温度以下で乾燥する請求項1記載の無機繊維質定形体の製造方法。[組成]SiO270~82重量CaO10~29重量MgO1重量以下Al2O35重量未満前記有機バインダーが、エマルジョン又は水溶液の形態の熱可塑性樹脂である請求項15記載の無機繊維質定形体の製造方法。本発明の目的は、適度の硬直性を有しかつ柔軟性及びクッション性の高い無機繊維質定形体を提供することである。本発明によれば、以下の無機繊維質定形体が提供される。1.以下の組成を有する生体溶解性無機繊維を少なくとも含む無機繊維と、有機バインダーとを含み、ただし、熱硬化性樹脂と無機バインダーは含まない無機繊維質定形体。[組成]SiO270~82重量CaO10~29重量MgO1重量以下Al2O35重量未満2.前記有機バインダーが熱可塑性樹脂である1記載の無機繊維質定形体。3.前記熱可塑性樹脂が、アクリル樹脂、アクリル-スチレン共重合体、ポリエステル、ポリエチレン、ポリプロピレン、ポリスチレン、ポリアミド及びポリビニルアルコールから選択される1以上である2に記載の無機繊維質定形体。4.さらに定着剤を含む1~3のいずれか記載の無機繊維質定形体。5.前記定着剤が、アルミニウム、マグネシウム、カルシウム、ナトリウム及びこれらの塩から選択される1以上である4記載の無機繊維質定形体。6.さらにpH調整剤を含む1~5のいずれか記載の無機繊維質定形体。7.前記pH調整剤が、アンモニア水及び水酸化ナトリウムから選択される1以上である6記載の無機繊維質成形体。8.前記無機繊維全量を100重量部としたとき、前記有機バインダーを0.01~50重量部含む1~7のいずれか記載の無機繊維質定形体。9.前記無機繊維と前記有機バインダーで、90重量以上を占める1~8のいずれか記載の無機繊維質定形体。10.フェルト状である1~9のいずれか記載の無機繊維質定形体。11.圧縮復元率が、圧縮率30のときに91以上である1~10のいずれか記載の無機繊維質定形体。12.圧縮復元率が、圧縮率60のときに71以上である1~11のいずれか記載の無機繊維質定形体。13.圧縮復元率が、圧縮率70のときに66以上である1~12のいずれか記載の無機繊維質定形体。14.オーバーハンチング試験によるだれ量が、ずらし量が200mmのときは1~80mmである1~13のいずれか記載の無機繊維質定形体。15.少なくとも以下の組成を有する生体溶解性無機繊維を含む無機繊維と、有機バインダーとを混合し、成形し、前記成形品を溶融温度以下で乾燥する1記載の無機繊維質定形体の製造方法。[組成]SiO270~82重量CaO10~29重量MgO1重量以下Al2O35重量未満16.前記有機バインダーが、エマルジョン又は水溶液の形態の熱可塑性樹脂である15記載の無機繊維質定形体の製造方法。本発明によれば、適度の硬直性を有しかつ柔軟性及びクッション性の高い無機繊維質定形体を提供できる。本発明の無機繊維質定形体は、少なくとも、所定の無機繊維以下、特定無機繊維ともいう及び有機バインダーを含む。本発明の無機繊維質定形体は、典型的な無機バインダーであるコロイダルシリカ、金属アルコキシド等は含まない。さらに、フェノール樹脂、エポキシ樹脂等の熱硬化性樹脂は含まない。有機バインダーを含むことにより柔軟性を発現できる。有機バインダーとして熱可塑性樹脂を用いることが好ましい。熱可塑性樹脂の例として、アクリル樹脂、アクリル-スチレン共重合体、ポリエステル、ポリエチレン、ポリプロピレン、ポリスチレン、ポリアミド、ポリビニルアルコール等が挙げられる。好ましくはアクリル樹脂である。アクリル樹脂は透明性が高く、高温における変色に強い。本発明の定形体は有機バインダーを実質的に溶融していないで状態で含むようにしてよい。有機バインダーとしてさらにパルプ、澱粉等を含むことができる。パルプを含むと柔軟性を維持したまま繊維質定形体の強度を向上できる。本発明の無機繊維質定形体は、さらに定着剤、pH調整剤、消泡剤、凝集剤を含むことができる。定着剤として、アルミニウム、マグネシウム、カルシウム、ナトリウム及びカリウムのそれぞれ硫酸塩、硝酸塩、酢酸塩、塩酸塩等を例示できる。pH調整剤として、アンモニア水、水酸化ナトリウム等を例示できる。消泡剤及び凝集剤は市販のものを適量添加することで、成形体の製造を容易にすることができる。また、本発明の無機繊維質定形体は、未焼成バーミキュライト、シラス、真珠岩、黒曜石、熱膨張性黒鉛等の加熱膨張性無機質粉末を含む必要はない。本発明で用いる特定無機繊維は以下の組成を有する。以下の組成の繊維は加熱後の生体溶解性、耐火性に優れる。尚、この繊維はロックウールやガラス繊維とは異なる。SiO266~82重量CaO10~34重量MgO3重量以下Al2O35重量以下SiO2、CaO、MgO、Al2O3の合計98重量以上好ましくは、以下の組成を例示できる。SiO266~82重量例えば、68~80重量、70~80重量、71~80重量又は71~76重量とできるCaO10~34重量例えば、20~30重量又は21~26重量とできるMgO3重量以下例えば、1重量以下とできるAl2O35重量以下例えば3.5重量以下又は3重量以下とできる。また、1重量以上又は2重量以上とできる他の酸化物2重量未満SiO2が上記範囲であると耐熱性に優れる。CaOとMgOが上記範囲であると加熱前後の生体溶解性に優れる。Al2O3含有量は、例えば、3.4重量以下又は3.0重量以下とできる。また、1.1重量以上又は2.0重量以上とできる。好ましくは0~3重量、より好ましくは1~3重量である。この範囲でAl2O3を含むと強度が高くなる。上記の無機繊維は、他の酸化物として、アルカリ金属酸化物K2O、Na2O等、Fe2O3、ZrO2、P2O5、B2O3、TiO2、MnO、R2O3RはSc,La,Ce,Pr,Nd,Sm,Eu,Gd,Tb,Dy,Ho,Er,Tm,Yb,Lu,Y又はこれらの混合物から選択される等を1以上含んでもよく、含まなくてもよい。他の酸化物は、それぞれ、0.2重量以下又は0.1重量以下としてよい。アルカリ金属酸化物は各酸化物を0.2重量以下としてもよく、アルカリ金属酸化物の合計を0.2重量以下としてもよい。また、SiO2、CaO、MgO、Al2O3の合計を98重量超又は99重量超としてよい。上記の組成の繊維は生体溶解性である。一般に、生体溶解性無機繊維は、例えば、40°Cにおける生理食塩水溶解率が1以上の無機繊維である。生理食塩水溶解率は、例えば、次のようにして測定される。すなわち、先ず、無機繊維を200メッシュ以下に粉砕して調製された試料1g及び生理食塩水150mLを三角フラスコ容積300mLに入れ、40°Cのインキュベーターに設置する。次に、三角フラスコに、毎分120回転の水平振動を50時間継続して加える。その後、ろ過により得られた濾液に含有されている各元素の濃度mg/LをICP発光分析装置により測定する。そして、測定された各元素の濃度と、溶解前の無機繊維における各元素の含有量重量と、に基づいて、生理食塩水溶解率を算出する。すなわち、例えば、測定元素が、ケイ素Si、マグネシウムMg、カルシウムCa及びアルミニウムAlである場合には、次の式により、生理食塩水溶解率Cを算出する;C=[ろ液量L×a1a2a3a4×100]/[溶解前の無機繊維の重量mg×b1b2b3b4/100]。この式において、a1、a2、a3及びa4は、それぞれ測定されたケイ素、マグネシウム、カルシウム及びアルミニウムの濃度mg/Lであり、b1、b2、b3及びb4は、それぞれ溶解前の無機繊維におけるケイ素、マグネシウム、カルシウム及びアルミニウムの含有量重量である。上記の特定無機繊維の製造方法として、ブローイング法とスピニング法等公知の方法が挙げられる。無機繊維質定形体は、上記の特定無機繊維に加えて、他の無機繊維を含むことができる。無機繊維合計100重量部のうち、特定無機繊維を50重量以上、60重量以上、80重量以上又は100重量とすることができる。例えば、シリカとアルミナを主成分とする耐火性繊維シリカ4~35重量、アルミナ75~96重量例えばシリカ20~30重量、アルミナ80~70重量のムライトファイバーを含むことができる。このような繊維を含むと圧縮復元率をさらに向上できる。また、ロックウール等の生体溶解性繊維を含むこともできる。このような繊維を含むと圧縮復元率をさらに向上できる。ロックウールの化学組成は、その原料によって変わり得るが、例えば、SiO2含有量が30~50質量、Al2O3含有量が10~20質量、MgO含有量が1~10質量、CaO含有量が20~40質量、Fe2O3含有量が0~3質量、MnO含有量が0~1質量の繊維である。本発明は上記特定無機繊維を単独で用いてもよいし、他の無機繊維と混合して用いてもよい。他の無機繊維として、カーボンファイバー、スラグウール、グラスウール、シリカ繊維、炭化ケイ素繊維、窒化ホウ素繊維、ジルコニア繊維、珪酸カルシウム繊維、その他の天然鉱物繊維が挙げられる。上述したように、無機繊維質定形体は、無機繊維、有機バインダー、定着剤の他、消泡剤、凝集剤、pH調整剤等を含むことができる。有機バインダーの量は、定形体に含まれる全ての無機繊維合計を100重量部としたとき、通常0.01~50重量部、好ましくは1~45重量部、より好ましくは2.5~40重量部、さらに好ましくは2.5~15重量部含まれる。定着剤は、無機繊維合計を100重量部としたとき、通常0~20重量部、好ましくは0~15重量部、より好ましくは0.5~10重量部、さらに好ましくは0.6~10重量部、特に好ましくは0.6~4重量部含まれる。無機繊維質定形体は、無機繊維合計、有機バインダー及び定着剤で、90重量以上、95重量以上、98重量以上又は99重量以上を占めるように構成してもよい。無機繊維質定形体は、好ましくはフェルト等の布状又は板状の形状である。本発明の定形体は柔軟性が高いため、形を変えやすく、例えば、目地の間に押し込み易い。また、圧縮復元率が高いため、高温で使用中又は使用後であっても脱落しにくく、シール性を保つことができる。厚みは特に限定はされないが、通常5mm以上、好ましくは、10~50mmである。本発明の無機繊維質定形体は、無機バインダーを含まないため、圧縮復元率を向上させることができる。また、無機バインダーを含まないため、高温で使用した後でも無機繊維質定形体の復元性が保たれる。無機繊維をニードルパンチして製造されるいわゆるブランケットは有機バインダーを含まず、硬直性、自立性に乏しく、圧縮復元性、クッション性も本発明のようなフェルトより劣るため、加工や施工がしずらい。無機繊維をフェルトと同様な真空脱水成形等により製造されたコロイド等の無機バインダーを含有するいわゆるボードは、硬直性、自立性に関してはブランケット、フェルトより優れている反面、柔軟性、クッション性に劣る。圧縮復元率は、例えば、圧縮率30のときは91~100、好ましくは95~99である。また、例えば、圧縮率60のときは71~97、好ましくは85~95である。また、例えば、圧縮率70のときは66~93、好ましくは75~90である。圧縮復元率の測定方法は実施例に記載の通りである。オーバーハンチング試験によるだれ量は、例えば、ずらし量が200mmのときは1~80mm、好ましくは5~20mm、ずらし量が250mmのときは2~140mm、好ましくは10~30mm、ずらし量が300mmのときは3~220mm、好ましくは40~70mm、ずらし量が350mmのときは3~280mm、好ましくは100~150mm、ずらし量が400mmのときは3~340mm、好ましくは200~300mm、ずらし量が450mmのときは3~390mm、好ましくは250~350mm、ずらし量が500mmのときは3~440mm、好ましくは300~400mmである。本発明の定形体の嵩密度は特に限定されないが、通常70~300kg/cm2、又は限定して130~250kg/cm2である。定形体は湿式成形により製造できる。具体的には、特定無機繊維を含む無機繊維、有機バインダーを含む原料と分散媒とを混合してスラリーを形成し、このスラリーを型に流して成形して、乾燥する。好ましくは溶融温度以下で乾燥する。有機バインダーとして熱可塑性樹脂を用いるとき、エマルジョン又は水溶液の形態で配合することが好ましい。本発明の定形体は使用済みの定形体を使用して製造することはできるが、有機物量をコントロールし難いため通常使用しない。有機物量が多くなると、加熱した際の発生ガスが大量になる。実施例1~81フェルトの製造SiO2を73質量、CaOを24質量、MgOを0.3質量、Al2O3を2質量含む無機繊維、ムライトファイバーSiO230重量、Al2O370重量、ロックウールSiO240重量、CaO35重量、MgO5重量、Al2O313重量及びはカーボンファイバーから選択される無機繊維、アクリルエマルジョン有機バインダー、硫酸アルミニウム定着剤、アンモニア水pH調整剤、シリコンエマルジョン消泡剤、メタクリル酸ジメチルアミノエチル凝集剤、水を混合し、脱水成形して、100°C~130°Cで乾燥させ、長さ600mm×幅50mm×厚さ25mmのフェルトを製造した。各成分の配合量は、実施例1~8において、無機繊維100重量部に対し、有機バインダー5重量部、定着剤1.3重量部、pH調整剤0.1重量部、消泡剤0.3重量部、凝集剤0.06重量部、水5000重量部であり、無機繊維の量は表1に示す通り変えた。2フェルトの評価得られたフェルトについて以下の評価をした。結果を表1,2に示す。i圧縮復元率圧縮後の復元率は以下のように測定した。すなわち、フェルトの任意の箇所から、横50mm、縦50mmの試験片を3つずつ切り出し、各試験片の厚さ圧縮前の厚さをノギスまたは圧縮試験機で測定した。次いで、この圧縮前の厚さを100として、その厚さが所定の圧縮率30、60、70になるまで試験片を圧縮した。所定の圧縮率に達した後、約30秒間保持し、その後圧縮を開放する。圧縮を開放した後に約30秒間経過後に厚さをノギスまたは圧縮試験機で測定した。そして、試験片の圧縮前の厚さに対する圧縮開放後の厚さの割合を復元率として算出した。ii嵩密度i記載のサンプルの横、縦、厚さをノギスにて測定し、重量を天秤にて測定し嵩密度を測定した。iiiオーバーハンチング試験縦600mm、横50mm、厚さ25mmのフェルトを、図1に示すように、机の上に試料を載せて、試料の一部が机からはみ出す様にずらしていった。机からずれる量が多くなるにつれ、机の面方向水平方向から、試料の端が垂れる量も多くなる。ずらした量とだれ量を測定した。ずらし量mmに対するだれ量mmを表2に示す。比較例1ブランケット無機繊維Aをニードルパンチでブランケットに製造した後、長さ600mm×幅50mm×厚さ25mmに切断した後、実施例1と同様に評価した。結果を表1及び表2に示す。比較例2ボード無機繊維A100重量部、澱粉有機バインダー3重量部、コロイダルシリカ無機バインダー8重量部、ポリアクリルアミド凝集剤2重量部、水5000重量部を混合し、脱水成形して、乾燥させて、長さ600mm×幅50mm×厚さ25mmのボードを製造し、実施例1と同様に評価した。結果を表1及び表2に示す。表1及び2より、実施例1のフェルトは、比較例1のブランケットより硬直性自立性が高く、実施例1~8のフェルトは、比較例2のボードより柔軟性があり圧縮復元率が高いことが分かる。実施例9~13無機繊維A、アクリルエマルジョン有機バインダー、硫酸アルミニウム定着剤、アンモニア水pH調整剤、消泡剤、凝集剤を混合し、実施例1と同様にして、長さ600mm×幅50mm×厚さ25mmのフェルトを製造した。各成分の配合量は、実施例9~13において、無機繊維A100重量部に対し、凝集剤は0.06重量部であり、その他、有機バインダー、消泡剤、定着剤、pH調整剤の量は表3に示す通り変えた。実施例1と同様に評価した。結果を表3に示す。表3より、実施例9~13のフェルトは、比較例2のボードより柔軟性がありで圧縮復元率が高いことが分かる。実施例14,15無機繊維A、アクリルエマルジョン有機バインダー、硫酸アルミニウム定着剤、アンモニア水pH調整剤、消泡剤、凝集剤、パルプを混合し、実施例1と同様にして、長さ600mm×幅50mm×厚さ25mmのフェルトを製造した。各成分の配合量は、実施例14,15において、無機繊維A100重量部に対し、凝集剤は0.06重量部であり、有機バインダー5重量部、消泡剤0.3重量部、定着剤1.3重量部、pH調整剤0.1重量部とし、パルプの量は表4に示す通り変えた。実施例1と同様に評価した。結果を表4に示す。表4から、無機繊維とともにパルプを入れても、圧縮復元性に影響を及ぼさないことがわかる。"